(57)【要約】【課題】エンボス加工された生地の凹部のみに転写プリント加工を施して意匠性及び耐摩擦性を高めることができるエンボスシートの製造方法を提供する。【解決手段】本製造方法は、支持層（支持体フィルム１２）及び接着層４を有する転写シートの該接着層と生地１８とを重ね合わせ、エンボス型１５の凸部１７により該転写シート側から該転写シート及び該生地を加熱押圧して、該生地に凹部１９を形成すると共に該凹部１９のみに該接着層４の一部を接着させる。前記接着層はホットメルト接着剤からなることが好ましい。【選択図】図４
2010018012.tif 000002
【特許請求の範囲】
【請求項１】
支持層及び接着層を有する転写シートの該接着層と生地とを重ね合わせ、エンボス型の凸部により該転写シート側から該転写シート及び該生地を加熱押圧して、該生地に凹部を形成すると共に該凹部のみに該接着層の一部を接着させることを特徴とするエンボスシートの製造方法。
【請求項２】
前記接着層はホットメルト接着剤からなる請求項１記載のエンボスシートの製造方法。
【請求項３】
前記転写シートは、前記支持層及び前記接着層の間に介在される箔層を更に有しており、前記エンボス型の凸部による加熱押圧時に、前記凹部のみに前記接着層及び前記箔層の一部を接着させる請求項１又は２に記載のエンボスシートの製造方法。
【請求項４】
前記エンボス型の凸部の先端面側の一部には接着用加熱部が設けられており、該エンボス型の凸部による加熱押圧時に、該エンボス型の凸部で前記生地に前記凹部を形成すると共に、該接着用加熱部により前記接着層を溶融して該凹部の底面の一部に該接着用加熱部と略同じ形状の該接着層を接着させる請求項１乃至３のいずれか一項に記載のエンボスシートの製造方法。
【請求項５】
前記エンボス型の凸部による加熱押圧時に、該エンボス型の凸部のみを前記転写シートに接触させる請求項１乃至４のいずれか一項に記載のエンボスシートの製造方法。
【請求項６】
生地に凹部を備えるエンボスシートであって、
支持層及び接着層を有する転写シートから転写された該接着層の一部が前記凹部のみに接着されていることを特徴とするエンボスシート。
【請求項７】
前記凹部の底面の一部に前記接着層が接着されている請求項６記載のエンボスシート。
【発明の詳細な説明】
【技術分野】
【０００１】
本発明は、エンボスシート及びその製造方法に関し、さらに詳しくは、エンボス加工された生地の凹部のみに転写プリント加工を施して意匠性及び耐摩擦性を高めることができるエンボスシート及びその製造方法に関する。
【背景技術】
【０００２】
従来より、自動車等の車両において室内の内装材としてエンボスシートが使用されている。この種のエンボスシートの製造方法としては、例えば、図１３に示すように、ロール状のエンボス型１０１と、それに対向して設けられるブランケットロール１０２との間に生地１０３を通過させ、その際にエンボス型１０１の凸部により生地１０３を型押して、生地１０３の表面側に凹部１０４を形成するものが知られている。
【０００３】
また、近年ではシートの意匠性を向上させるためにシートに転写プリント加工を施すことがある。この種のシートの製造方法としては、例えば、図１４に示すように、加熱ロール１０６と、それに対向して設けられる圧胴１０７との間に生地１０８と箔転写シート１０９とを重ねて通過させるものが知られている。ここで、箔転写シート１０９は、支持体フィルム１１０及び箔１１１の二層構造を有するものである。また、生地１０８の表面の加色部位には予め接着樹脂１１２を孔版あるいは凹版等により印捺しておく。これにより、加熱ロール１０６で加熱及び加圧された生地は接着樹脂１１２が溶解して箔転写シート１０９の箔１１１に圧着される。そして、箔転写シート１０９を生地１０８から剥がすと、接着樹脂１１２のあった部位には箔１１１が接着されて張り付くと共に他の部位では箔１１１は箔転写シート１０９側に残るようになる。
【０００４】
しかしながら、上述したエンボスシート１００では、型押しされた生地１０３の表面には凹凸意匠が形成されるのみで加色はされず意匠性が低い。また、生地１０３に事前に加色しておき、その部分のみを型押しすることも考えられるが、型押しの際の位置合わせ等がし難く現実的でない。
【０００５】
また、上述した転写プリント加工を施したシート１０５では、箔１１１が転写された部位はフラット部あるいは凸部に限られてしまい意匠性が低い。また、生地１０３に事前に形成された凹部のみに箔転写することも考えられるが、凹部への接着樹脂１１２の塗布及び凹部への箔１１１の圧着の際の位置合わせ等がし難く現実的でない。さらに、箔１１１が転写された部位はフラット部あるいは凸部であることから、箔転写後に外部からの摩擦によって剥離しやすい。このため、例えば、自動車室内の内装品のように摩擦が大きい場所で使用するには不適であった。
【０００６】
なお、他のエンボスシートの製造方法として、平坦状の被転写基材に転写シートの転写層を転写すると同時に、その転写された転写層及び接着剤層にエンボス加工を施す方法が知られている（例えば、特許文献１参照）。しかし、この従来の製造方法では、被転写基材（生地）に転写された転写層及び接着剤層に凹部を有するエンボスシートを得ることを目的としており、被転写基材（生地）自体に凹部を有するエンボスシートを得ることを目的としていない。したがって、この従来の製造方法で得られるエンボスシートでは、被転写基材の全面に転写層が接着されており、加色せずに被転写基材を露出させたい部位にも転写層が転写されており意匠性が低い。さらに、凹部の他にフラット部あるいは凸部にも転写層が転写されてしまうので、転写後に外部からの摩擦によって剥離しやすい。
【０００７】
【特許文献１】特開２００１−１５０８８４号公報
【発明の開示】
【発明が解決しようとする課題】
【０００８】
本発明は、上記現状に鑑みてなされたものであり、エンボス加工された生地の凹部のみに転写プリント加工を施して意匠性及び耐摩擦性を高めることができるエンボスシート及びその製造方法を提供することを目的とする。
【課題を解決するための手段】
【０００９】
本発明は、以下の通りである。
１．支持層及び接着層を有する転写シートの該接着層と生地とを重ね合わせ、エンボス型の凸部により該転写シート側から該転写シート及び該生地を加熱押圧して、該生地に凹部を形成すると共に該凹部のみに該接着層の一部を接着させることを特徴とするエンボスシートの製造方法。
２．前記接着層はホットメルト接着剤からなる上記１．記載のエンボスシートの製造方法。
３．前記転写シートは、前記支持層及び前記接着層の間に介在される箔層を更に有しており、前記エンボス型の凸部による加熱押圧時に、前記凹部のみに前記接着層及び前記箔層の一部を接着させる上記１．又は２．に記載のエンボスシートの製造方法。
４．前記エンボス型の凸部の先端面側の一部には接着用加熱部が設けられており、該エンボス型の凸部による加熱押圧時に、該エンボス型の凸部で前記生地に前記凹部を形成すると共に、該接着用加熱部により前記接着層を溶融して該凹部の底面の一部に該接着用加熱部と略同じ形状の該接着層を接着させる上記１．乃至３．のいずれか一項に記載のエンボスシートの製造方法。
５．前記エンボス型の凸部による加熱押圧時に、該エンボス型の凸部のみを前記転写シートに接触させる上記１．乃至４．のいずれか一項に記載のエンボスシートの製造方法。
６．生地に凹部を備えるエンボスシートであって、
支持層及び接着層を有する転写シートから転写された該接着層の一部が前記凹部のみに接着されていることを特徴とするエンボスシート。
７．前記凹部の底面の一部に前記接着層が接着されている上記６．記載のエンボスシート。
【発明の効果】
【００１０】
本発明のエンボスシートの製造方法によると、エンボス型の凸部の加熱押圧によって、生地に凹部を形成すると共に凹部のみに転写シートの接着層の一部を接着させるようにしたので、生地の凹部のみに転写プリント加工を施すことができる。これにより、従来のように生地のフラット部や凸部に転写プリント加工を施したシートに比べて、意匠性を高めることができると共に、耐摩擦性を高めてシートの長寿命化を図ることができる。
また、前記接着層がホットメルト接着剤からなる場合は、エンボス型の凸部の加熱押圧により接着層を溶融して生地の凹部のみに接着層をより確実に接着させることができる。特に、エンボス加工とは別の前工程で転写シートにホットメルト接着剤からなる接着層を形成する場合、接着層が形成された転写シートの巻き取りの際のブロッキングを抑制することができる。
また、前記転写シートが、前記支持層及び前記接着層の間に介在される箔層を更に有している場合は、エンボス型の凸部による加熱押圧時に、凹部のみに転写シートの接着層及び箔層の一部を接着させることができる。そのため、生地の凹部のみに箔転写プリント加工を施すことができる。
また、前記エンボス型の凸部の先端面側の一部に接着用加熱部が設けられている場合は、エンボス型の凸部で生地に凹部を形成すると共に、接着用加熱部により接着層を溶融して凹部の底面の一部に接着用加熱部と略同じ形状の接着層を接着させることができる。そのため、凹部に接着される接着層を、凹部の底面より小さな平面面積を有する接着層とすることができ、意匠性を更に高めることができる。特に、凹部に接着される接着層を、凹部の底面の外周形状と異なる外周形状の接着層とする場合には、意匠性を極めて高めることができる。
さらに、前記エンボス型の凸部による加熱押圧時に、該エンボス型の凸部のみを前記転写シートに接触させる場合は、エンボス型の凸部以外の部位が転写シートに接触しないので、生地の凹部の外周側にエンボス型の凸部の熱が伝わり難く、凹部以外の部位に接着層が転写されてしまうことをより確実に防止できる。
【００１１】
本発明のエンボスシートによると、転写シートから転写された接着層の一部が凹部のみに接着されているので、従来のように生地のフラット部や凸部に転写プリント加工を施したシートに比べて、意匠性を高めることができると共に、耐摩擦性を高めてシートの長寿命化を図ることができる。
さらに、前記凹部の底面の一部に前記接着層が接着されている場合は、凹部に接着される接着層を、凹部の底面より小さな平面面積を有する接着層とすることができ、意匠性を更に高めることができる。特に、凹部に接着される接着層を、凹部の底面の外周形状と異なる外周形状の接着層とする場合には、意匠性を極めて高めることができる。
【発明を実施するための最良の形態】
【００１２】
１．エンボスシートの製造方法
本実施形態１．に係るエンボスシートの製造方法は、支持層及び接着層を有する転写シートの該接着層と生地とを重ね合わせ、エンボス型の凸部により該転写シート側から該転写シート及び該生地を加熱押圧して、該生地に凹部を形成すると共に該凹部のみに該接着層の一部を接着させることを特徴とする。
【００１３】
上記「転写シート」は、エンボス加工時にエンボス型の凸部の加熱押圧により変形可能である限り、その構造、大きさ、形状、材質などは特に問わない。この転写シートとしては、例えば、（１）支持層１２及び接着層４と、これら両層１２，４の間に介在される箔層１３とを有する形態（図３参照）、（２）支持層４２及び接着層３４を有し、これら両層４２，３４の間に箔層が介在されない形態（図７参照）等を挙げることができる。
【００１４】
上記（１）形態の転写シートを構成する支持層は、箔層及び接着層を支持する限り、その構造、大きさ、形状、材質、数量などは特に問わない。この支持層は、通常、フィルム状に形成されている。この支持層には、ポリエチレンテレフタレート、ポリブチレンテレフタレート、エチレン−テレフタレート−イソフタレート共重合体、ポリエステル系熱可塑性エラストマー等の熱可塑性ポリエステル樹脂、ポリプロピレン、ポリエチレン、ポリメチルペンテン、エチレン−プロピレン共重合体、エチレン−プロピレン−ブテン３元共重合体、オレフィン系熱可塑性エラストマー等のポリオレフィン系樹脂、塩化ビニル樹脂、エチレン−酢酸ビニル共重合体、エチレン−ビニルアルコール共重合体、アクリル樹脂、ポリアミド樹脂等の樹脂フィルム（シート）、或いは上質紙、薄葉紙等にポリオレフィン系樹脂やシリコン樹脂の離型層を積層した塗工紙、グラシン紙、硫酸紙等の紙、等による単層体又は積層体を用いる。この支持層の厚さは、例えば、５〜１００μｍ（好ましくは１０〜５０μｍ）であることができる。
【００１５】
上記（１）形態の転写シートを構成する支持層には必要に応じて、箔層側に箔層との剥離性を向上させる為、支持層の構成要素として離型層を設けても良い。この離型層としては、例えば、シリコン樹脂、メラミン樹脂、ポリアミド樹脂、ウレタン樹脂、ポリオレフィン樹脂、ワックス等の単体又はこれらを含む混合物が用いられる。具体的には、例えば、ポリエステル樹脂とメラミン樹脂の混合樹脂に、好ましくはパラトルエンスルホン酸を添加したもの等は好ましい。また、剥離性の調整の為に、支持層の箔層側の面にコロナ放電処理、オゾン処理等を行っても良い。
【００１６】
上記（１）形態の転写シートを構成する接着層は、生地に接着する限り、その構造、大きさ、形状、材質、数量などは特に問わない。この接着層は、例えば、熱により溶融するホットメルト接着剤からなることができる。このホットメルト接着剤としては、硬化前に熱可塑性を示すならば硬化性樹脂を用いることもできるが、通常、熱可塑性樹脂を使用する。この熱可塑性樹脂としては、ポリアミド樹脂（ナイロン等）、ポリエステル樹脂、ビニル樹脂（疎水化ポリビニルアルコール樹脂等、特にビニロン）、ポリオレフィン樹脂（ポリエチレン樹脂、ポリプロピレン樹脂、ポリブタジエン樹脂等）等が挙げられる。これらは１種のみを用いてもよく、２種以上を併用してもよい。このホットメルト接着剤の目付量は、例えば、１〜１０ｇ／ｍ２（好ましくは１〜５ｇ／ｍ２）であることができる。このホットメルト接着剤の厚さは、例えば、１〜５０μｍ（好ましくは１〜２５μｍ）であることができる。この接着層の塗布方法としては、例えば、例えば、ロールコート、スプレーコート、カーテンフローコート、グラビアコート、コンマコート、シルクスクリーン印刷等を挙げることができる。
なお、上記接着層は、樹脂に顔料、染料、金属粉等の着色剤を含有してなる層としたり、樹脂に着色剤を含有せずに無色透明の層としたりすることができる。
【００１７】
上記（１）形態の転写シートを構成する箔層は、生地を加色する限り、その構造、大きさ、形状、材質、数量などは特に問わない。この箔層は、例えば、着色層及び金属層を有することができる。この着色層は、支持層側にあり、例えば、樹脂に顔料、染料、金属粉等の着色剤を含有してなる層としたり、樹脂に着色剤を含有せずに無色透明の層としたりすることができる。この金属層としては、例えば、アルミニウム、クロム、金、銀等の金属を公知の蒸着法等を用いて形成された金属薄膜層等を挙げることができる。この箔の厚さは、例えば、０．０５〜３μｍ（好ましくは０．０６〜２μｍ）であることができる。
【００１８】
上記箔層には必要に応じて、支持層に接する剥離層を設けることができる。この剥離層は、支持層と箔層との剥離性を調整する為、また転写後の箔層の表面保護の為、転写後の箔層上に表面保護層を塗工形成時の塗工適性向上の為、等に設ける。この剥離層には、例えば、アクリル樹脂、塩化ビニル−酢酸ビニル共重合体、ポリエステル樹脂、セルロース系樹脂、ウレタン樹脂等の単体又はこれらを含む混合物を用いる。この剥離層は、従来公知の印刷法やロールコート等の塗工法で形成される。なお、この剥離層は、箔層の一構成要素であり、転写時に箔層の一部として生地側に転写され、箔層の表面を被覆する。
【００１９】
なお、上記（１）形態の転写シートを用いる場合、エンボス加工後に上記支持層１２を生地１８から剥がすことによって、支持層１２と共にエンボス型の凸部で加熱押圧されなかった接着層４及び箔層１３の一部が生地１８から剥がされることとなり、凹部１９のみに転写シートの接着層４及び箔層１３の一部が転写されたエンボスシート１が得られることとなる（図５参照）。
【００２０】
上記（２）形態の転写シートを構成する支持層は、接着層を支持する限り、その構造、大きさ、形状、材質、数量などは特に問わない。この支持層としては、例えば、上記（１）形態の転写シートの支持層の構成を適用したものを挙げることができる。この支持層には必要に応じて、接着層側に接着層との剥離性を向上させる為、支持層の構成要素として離型層を設けても良い。この離型層としては、例えば、上記（１）形態で説明した離型層の構成を適用したものを挙げることができる。
【００２１】
上記（２）形態の転写シートを構成する接着層は、生地に接着する限り、その構造、大きさ、形状、材質、数量などは特に問わない。この接着層としては、例えば、上記（１）形態の転写シートの接着層の構成を適用したものを挙げることができる。
【００２２】
なお、上記（２）形態の転写シートを用いる場合、エンボス加工後に上記支持層４２を生地１８から剥がすことによって、支持層４２と共にエンボス型の凸部で加熱押圧されなかった接着層３４の一部が生地１８から剥がされることとなり、凹部１９のみに転写シート３３の接着層３４が転写されたエンボスシート３１が得られることとなる（図９参照）。
【００２３】
上記「生地」は、エンボス型の凸部の加熱押圧により凹部が形成される限り、その構造、大きさ、形状、材質などは特に問わない。この生地は、非可撓性シートであってもよいが、通常、可撓性シートである。この可撓性シートとしては、例えば、ポリエチレンテレフタレート等の不織布、織物、編物、ウレタンシート、接着ラミネート、皮等、起毛の有無によらず各種のシート材を適用することができる。この生地の厚さは、例えば、０．５〜１５ｍｍ（好ましくは１〜３ｍｍ）であることができる。この生地の用途としては、特に限定されないが、例えば、車両内装材として、椅子、天井、サンバイザ、インパネ等に利用することができる。
【００２４】
上記「エンボス型」は、転写シート及び生地を加熱押圧するものである限り、その構造、大きさ、形状、材質、数量などは特に問わない。このエンボス型としては、例えば、ロール型、フラット型等を挙げることができる。エンボス型の凸部は、その内部又は外部のヒータ等の加熱部により加熱される。その加熱温度は、接着層の材質や厚さ、転写シートの厚さ、生地の凹部の深さ等により適宜選択されるが、１２０〜２２０℃（好ましくは１５０〜２１０℃）であることができる。
【００２５】
ここで、例えば、上記エンボス型の凸部の先端面側の一部に接着用加熱部を設けることができる（図１０及び図１１参照）。これにより、エンボス型の凸部による加熱押圧時に、エンボス型の凸部の先端面の全面で生地に凹部を形成すると共に、接着用加熱部により接着層を部分的に溶融して凹部の底面の一部に接着用加熱部と略同じ平面形状の接着層を接着させることができる。この場合、エンボス型の凸部の先端面側には、その一部に接着用加熱部を設けると共に、その接着用加熱部を囲むように断熱材や冷却水通路等の断熱部を設けることが好ましい（図１０及び図１１参照）。凹部の底面の外周側への接着加熱部の熱伝達をより確実に抑制できるためである。
【００２６】
ここで、例えば、上記エンボス型の凸部による加熱押圧時に、エンボス型の凸部のみを転写シートに接触させ、エンボス型の凸部以外の部位を転写シートに接触させないことができる。これにより、生地の凹部の外周側にエンボス型の熱が伝わり難く、凹部以外の部位に接着層が転写されてしまうことをより確実に防止できる。この場合、エンボス型の凸部の高さＨは、通常、エンボス加工時の凸部の根元端と生地の表面との間の隙間Ｓと、生地の凹部の深さＤと、の和より大きな値に設定されている（図５参照）。この凸部の高さＨは、例えば、０．５ｍｍ以上（好ましくは１ｍｍ以上）であることができる。この隙間Ｓは、例えば、０．１ｍｍ以上（好ましくは０．２ｍｍ以上）であることができる。この凹部の深さＤは、例えば、０．４ｍｍ以上（好ましくは０．８ｍｍ以上）であることができる。
【００２７】
なお、本実施形態１．のエンボスシートの製造方法では、エンボス加工時に生地の凹部のみに接着層及び／又は箔層を接着させるので、エンボス加工時に生地の凹部及びフラット部に接着層及び／又は箔層を接着させてから、生地のフラット部の接着層及び／又は箔層をサンディング等により削り取る方法に比べて、工程数等を低減して生産性を高めることができる。
【００２８】
２．エンボスシート
本実施形態２．に係るエンボスシートは、生地に凹部を備えるエンボスシートであって、支持層及び接着層を有する転写シートから転写された接着層の一部が凹部のみに接着されていることを特徴とする。
ここで、例えば、上記凹部の底面の一部に接着層が接着されていることができる。
【００２９】
なお、本実施形態２．のエンボスシートの各構成要素の構成としては、例えば、上述の実施形態１．のエンボスシートの製造方法で説明した各構成要素の構成を適用することができる。また、本実施形態２．のエンボスシートは、例えば、上述の実施形態１．のエンボスシートの製造方法で製造されたものであることができる。
【実施例】
【００３０】
以下、図面を用いて実施例１及び２により本発明を具体的に説明する。
【００３１】
（実施例１）
（１）エンボスシートの製造方法
本実施例１に係るエンボスシートの製造方法では、図１に示すように、先ず、グラビアコート装置２を使用して箔転写シート３に接着層４を形成する。このグラビアコート装置２は、箔転写シート３を供給する供給ロール５と、グラビアロール６（凹版ロール）と、これに対向する押さえロール７と、グラビアロール６の一部が浸漬するホットメルト接着剤４ａ（以下、単に「接着剤４ａ」とも略記する。）の槽８と、グラビアロール６の接着剤４ａを掻き落とすドクター９と、乾燥室１０と、巻き取りロール１１と、を備えている。この接着剤４ａは、ポリエステル樹脂もしくはナイロン樹脂からなっている。
【００３２】
上記箔転写シート３は、図２に示すように、ポリエステル製で厚さ約２０μｍの支持体フィルム１２（本発明に係る「支持層」として例示する。）と、シリコン製の離型層１２ａと、着色層１３ａ及びアルミニウム蒸着層１３ｂから成る厚さ約１μｍの箔層１３と、を積層して形成されている。そして、上記供給ロール５から供給された箔転写シート３は、箔層１３側がグラビアロール６側としてロール６，７間を通過する。その際に、箔転写シート３の箔層１３側には、グラビアロール６により目付量が約１．５ｇ／ｍ２の接着剤４ａが塗布される。次に、箔転写シート３は乾燥室１０に搬送され、接着剤４ａが乾燥され固化される。したがって、箔転写シート３の箔層１３側には厚さ約２．５μｍの接着層４が形成されることとなる（図３参照）。次いで、箔転写シート３は巻き取りロール１１により巻き取られる。
なお、上記実施例の箔転写シート３に接着層４を形成してなるシートによって、本発明に係る「転写シート」が構成されている。
【００３３】
次に、図４に示すように、エンボス加工機１４を使用して加工対象であるポリエチレンテレフタレート製の不織布からなる厚さ約１．５ｍｍの生地１８にエンボス加工を施す。このエンボス加工機１４は、ロール状のエンボス型１５と、これに対向するボトムローラ１６と、を備えている。このエンボス型１５は少なくとも凸部１７の先端面側の全体が約２００℃に加熱される。図５に示すように、この凸部１７の高さＨは約１．２ｍｍとされている。また、生地１８の凹部１９の深さＤは約１ｍｍとされている。さらに、エンボス加工時の凸部１７の根元端と生地１８の表面との間の隙間Ｓは約０．２ｍｍとされている。したがって、このエンボス型１５の凸部１７による加熱押圧時には、その凸部１７のみが箔転写シート３に接触しており、凸部１７以外の部位が箔転写シート３に接触していない。
【００３４】
そして、上述した箔転写シート３の接着層４側と生地１８とを重ね合わせてローラ１５，１６間を通過させる。これにより、エンボス型１５の凸部１７により箔転写シート３側から箔転写シート３及び生地１８が加熱押圧される。すると、生地１８に凹部１９が形成されると共に、接着層４のうちの凹部１９の底面に位置する部分が溶融されて凹部１９のみに接着層４及び箔層１３の一部が残存するように接着される（図５参照）。
【００３５】
その後、ローラ１５，１６間を通過した箔転写シート３が生地１８から引き剥がされると、図６に示すように、凹部１９の底面に接着された接着層４及び箔層１３以外の接着層４及び箔層１３は箔転写シート３に残った状態となり、凹部１９の底面のみに接着層４及び箔層１３が接着されたエンボスシート１が得られることとなる。
【００３６】
（２）実施例の効果
本実施例のエンボスシート１の製造方法によれば、エンボス型１５の凸部１７の加熱押圧によって、生地１８に凹部１９を形成すると共に、接着層４を部分的に溶融して凹部１９のみに接着層４及び箔層１３の一部を接着させるようにしたので、生地１８の凹部１９のみに箔転写プリント加工を施すことができる。これにより、従来のように生地のフラット部や凸部に箔転写プリント加工を施したエンボスシートに比べて、意匠性を高めることができると共に、耐摩擦性を高めてエンボスシート１の長寿命化を図ることができる。
【００３７】
また、本実施例では、接着層４をホットメルト接着剤４ａから形成したので、エンボス型１５の凸部１７の加熱押圧により接着層４を部分的に溶融して生地１８の凹部１９のみに接着層４及び箔層１３をより確実に接着させることができる。特に、本実施例のように、エンボス加工とは別の前工程で箔転写シート３にホットメルト接着剤４ａからなる接着層４を形成する場合、接着層４が形成された箔転写シート３の巻き取りの際のブロッキングを抑制することができる。
【００３８】
さらに、本実施例では、エンボス型１５の凸部１７による加熱押圧時に、エンボス型１５の凸部１７のみを箔転写シート３に接触させるようにしたので、エンボス型１５の凸部１７以外の部位が箔転写シート３に接触せず、生地１８の凹部１９の外周側にエンボス型１５の凸部１７の熱が伝わり難く、凹部１９以外の部位に接着層４及び箔層１３が転写されてしまうことをより確実に防止できる。
【００３９】
（実施例２）
（１）エンボスシートの製造方法
本実施例２に係るエンボスシートの製造方法では、図７に示す転写シート３３を用いる。この転写シート３３は、ポリエステル製で厚さ約２５μｍの支持体フィルム４２（本発明に係る「支持層」として例示する。）と、シリコン製の離型層４２ａと、厚さ約５０μｍの接着層３４と、を積層して形成されている。この接着層３４は、ポリエステル樹脂もしくはナイロン樹脂に顔料等の着色剤を含有してなるホットメルト接着剤からなっている。
【００４０】
次に、図８に示すように、上記実施例１で説明したエンボス加工機１４のローラ１５，１６間に、上記転写シート３３の接着層３４側と生地１８とを重ね合わせて通過させる。これにより、エンボス型１５の凸部１７により転写シート３３側から転写シート３３及び生地１８が加熱押圧される。すると、生地１８に凹部１９が形成されると共に、接着層３４のうちの凹部１９の底面に位置する部分が溶融されて凹部１９のみに接着層３４の一部が残存するように接着される（図９参照）。
【００４１】
その後、ローラ１５，１６間を通過した転写シート３３が生地１８から引き剥がされると、図９に示すように、凹部１９の底面に接着された接着層３４以外の接着層３４は転写シート３３に残った状態となり、凹部１９の底面のみに接着層３４が接着されたエンボスシート３１が得られることとなる。
【００４２】
（２）実施例の効果
本実施例のエンボスシート３１の製造方法によれば、上記実施例１のエンボスシート１の製造方法と略同じ作用・効果を奏することに加えて、エンボス型１５の凸部１７の加熱押圧によって、生地１８に凹部１９を形成すると共に、接着層３４を部分的に溶融して凹部１９のみに顔料等の着色剤を含む接着層３４を接着させるようにしたので、生地１８の凹部１９のみに転写プリント加工を施すことができる。これにより、従来のように生地のフラット部や凸部に箔転写プリント加工を施したエンボスシートに比べて、意匠性を高めることができると共に、耐摩擦性を高めてエンボスシート３１の長寿命化を図ることができる。
【００４３】
尚、本発明においては、上記実施例１及び２に限られず、目的、用途に応じて本発明の範囲内で種々変更した実施例とすることができる。即ち、上記実施例１及び２では、エンボス型１５の凸部１７の先端面側の全体を加熱して凹部１９の底面の全体に接着層４及び箔層１３（接着層３４）を転写するようにしたが、これに限定されず、例えば、図１０又は図１１に示すように、エンボス型の凸部１７の先端面側の一部に他部より高温となり接着層４（接着層３４）を溶融可能なヒータ等の接着用加熱部２０を設けるようにしてもよい。これにより、生地１８の凹部１９に接着される接着層４及び箔層１３（接着層３４）を、凹部１９の底面より小さな平面面積を有する接着層４及び箔層１３（接着層３４）とすることができ、意匠性を更に高めることができる。この場合、図１２（ａ）に示すように、凹部１９の底面の外周形状と異なる外周形状の接着層４’及び箔層１３’（接着層３４’）としたり、図１２（ｂ）に示すように、凹部１９の底面の外周形状と略同じ外周形状の接着層４"及び箔層１３"（接着層４３"）としたりすることができる。
【００４４】
上述の形態の場合、図１０又は図１１に示すように、エンボス型１５の凸部１７の先端面側には、その一部に接着用加熱部２０を設けると共に、その接着用加熱部２０を囲むように断熱材や冷却水通路等の断熱部２２を設けることが好ましい。生地１８の凹部１９の底面の外周側への接着加熱部２０の熱伝達をより確実に抑制できるためである。尚、図１０中には、接着用加熱部２０が他の部位より突出する凸部１７を示し、図１１中には、接着用加熱部２０が他の部位と同じ高さレベルである凸部１７を示す。
【００４５】
また、上記実施例１では、エンボス加工と別の前工程として箔転写シート３に接着層４を形成する工程を例示したが、これに限定されず、例えば、エンボス加工と同じ工程で箔転写シート３に接着層４を形成するようにしてもよい。例えば、エンボス加工機１４でロール１５，１６間に供給される前の箔転写シート３に接着剤４ａを塗布して乾燥固化させ接着層４を形成するようにしてもよい。
【００４６】
また、上記実施例１及び２では、生地１８の凹部１９の底面形状（即ち、エンボス型１５の凸部１７の先端形状）として円形を例示したが、これに限定されず、例えば、生地１８の凹部１９の底面形状を楕円形、多角形、異形等としてもよい。
【００４７】
また、上記実施例１では、グラビアコート装置２を用いて箔転写シート３に接着剤４を塗布しているが、これに限定されず、他の方法であってもよい。
【００４８】
また、上記実施例１及び２では、エンボス型１５はローラ状としているが、これに限定されず、例えば、板状のエンボス型であってもよい。
【００４９】
さらに、上記実施例１及び２では、エンボス加工時に支持体フィルム１２を剥離するようにしたが、これに限定されず、例えば、支持体フィルム１２を剥離せずに残留させたままの物を中間製品として取り扱い、この中間製品の使用時に支持体フィルム１２を剥離するようにしてもよい。
【００５０】
さらに、上記実施例２では、生地の凹部に接着される接着層３４として、顔料等の着色剤を含む層を例示したが、これに限定されず、例えば、顔料等の着色剤を含まず無色透明の接着層３４としてもよい。この場合、生地１８の凹部１９に接着された無色透明の接着層３４と生地１８のフラット部との質感の違いにより意匠性が高められる。
【産業上の利用可能性】
【００５１】
凹部のみに転写プリント加工が施されたエンボスシートに関する技術として広く利用される。特に、自動車等の車両内装材用のエンボスシートに関する技術として好適に利用される。
【図面の簡単な説明】
【００５２】
【図１】本実施例１に係る箔転写シートに接着層を形成する工程を示す概略図である。
【図２】接着層の形成前の箔転写シートを示す縦断面図である。
【図３】接着層の形成後の箔転写シートを示す縦断面図である。
【図４】本実施例１に係るエンボスシートを製造する工程を示す概略図である。
【図５】図４の要部拡大図である。
【図６】図４のＶＩ矢視部の拡大図である。
【図７】本実施例２に係る転写シートを示す概略図である。
【図８】本実施例２に係るエンボスシートを製造する工程を示す概略図である。
【図９】図８の要部拡大図である。
【図１０】他のエンボス型の凸部を説明するための説明図である。
【図１１】更に他のエンボス型の凸部を説明するための説明図である。
【図１２】他の転写形態を説明するための説明図であり、（ａ）は凹部の底面の外周形状と異なる外周形状の接着層及び／又は箔層を示し、（ｂ）は凹部の底面の外周形状と略同じ外周形状の接着層及び／又は箔層を示す。
【図１３】従来のエンボスシートを製造する工程を示す概略図である。
【図１４】従来の箔転写プリント加工の工程を示す概略図である。
【符号の説明】
【００５３】
１，３１；エンボスシート、３；箔転写シート、３３；転写シート、４，３４；接着層、４ａ；ホットメルト接着剤、１２，４２；支持体フィルム、１３，１３’，１３"；箔層、１５；エンボス型、１７；凸部、１８；生地、１９；凹部、２０；接着用加熱部。
【図１】
2010018012.tif 000003
【図２】
2010018012.tif 000004
【図３】
2010018012.tif 000005
【図４】
2010018012.tif 000006
【図５】
2010018012.tif 000007
【図６】
2010018012.tif 000008
【図７】
2010018012.tif 000009
【図８】
2010018012.tif 000010
【図９】
2010018012.tif 000011
【図１０】
2010018012.tif 000012
【図１１】
2010018012.tif 000013
【図１２】
2010018012.tif 000014
【図１３】
2010018012.tif 000015
【図１４】
2010018012.tif 000016